FR 2660512 A1 19911004 FR 9004249 A 19900403 Support d'enceinte acoustique. La présente invention concerne un support d'enceinte acoustique tel que boitier, coffret, piètement, etc. du type constitué d'un mélange moulé de matières minérales et de matières synthétiques. Depuis les débuts de la transcription sonore haute fidélité, les constructeurs de suppports d'enceinte acoustique ont essayé de lutter contre les vibrations parasites, notamment contre le rayonnement parasite des coffrets d'enceinte acoustique, qui vient perturber, avec un léger temps de retard, l'émission principale du haut-parleur en ajoutant des toniques très désagréables et en troublant la réponse transitoire. Pour répondre à ce problème, certains fabricants se sont orientés vers des panneaux en particules de bois compressées avec un liant, connus sous le vocable général d'aggloméré, dont la densité varie d'un fabricant à un autre. D'autres constructeurs se sont tournés vers des structures sandwich, du type nid d'abeilles, pris entre deus feuilles d'aluminium.Enfin, avec la venue des matériaux synthétiques, d'autres solutions ont été proposées telles que celles décrites dans le brevet FR-2.584.558 et le brevet DE-A-1.512.7Av qui proposent une enceinte de haut-parleur dont les parois sont constituées de corps creux dans lesquels on injecte une matiere plastique, cette matière plastique étant ou non mélangée a du sable de poids spécifique relativement élevé. Toutefois, ce mélange matière plastique-sable ne présente pas une absorption sonore suffisante aux basses fréquences et possede une porosité importante impliquant des phénomènes désagréables de résonances parasites et de sonorités "plastiques". Le brevet DE-A-2.913.256 décrit également une enceinte de haut-parleur dont les parois sont constituées de résine polyester mélangée à du sable.Le mélange ne présente pas une fluidité suffisante pour permettre un moulage bon marché d'enceintes et comprend des particules de quartz de taille importante qui diminuent les possibilités d'obtention d'un maté riau final non poreux, compact, dense et inerte. La présente invention a donc pour but la réalisation d'un support d'enceinte acoustique rigide et neutre, du type constitué d'un mélange moulé inerte et dense de matieres minérales et de matières synthétiques, qui ne sonne absolument pas à la frappe des parois, qui présente un état de surface remarquable et qui est stable dimensionnellement dans le temps. Un autre but de l'invention est de réaliser un support d'enceinte acoustique et, plus particulièrement, un coffret d'enceinte acoustique, du type constitué d'un mélange moulé inerte et dense de matières minérales et de matières synthétiques, qui permet une grande netteté des transitoires, des variations de hauteur de timbres marquées et une neutralité dans le grave. Ainsi, on a l'impression que seuls les hauts-parleurs rayonnent. Enfin, un autre but de l'invention est de réaliser un support d'enceinte acoustique et, plus particulièrement, un coffret d'enceinte acoustique, du type constitué d'un mélange moulé inerte et dense de matières minérales et de matières synthétiques, qui permet une restitution ultra-propre très analytique du son et donc l'obtention d'un son linéaire esempt de résonance. L'invention concerne à cet effet, un support d'enceinte acousti que tel que boitier, coffret, piètement, etc, du type constitué d'un mélange moulé de matières minérales et de matières synthétiques, caractérisé en ce que lesdites matières minérales comprennent au moins deux constituants de granulométries moyennes différentes dans un rapport sensiblement constant, voisin de 4. Selon une caractéristique de l'invention, le premier constituant desdites matières minérales, qui est de préférence du carbonate de calcium, présente une granulométrie moyenne comprise entre 350 et 700 zm. Selon une autre caractéristique de l'invention, le second constituant desdites matières minérales a une granulométrie comprise entre 50 et 300 ssm, de préférence une granulométrie moyenne égale à 130 zm et est composé de poudre de carbonate de calcium, ou de granit, ou de marbre ou de calcite. L'utilisation de charges minérales dont les granulométries sont différentes et complémentaires permet d'obtenir un mélange final non poreux, dense, compact et inerte, qui entraine la suppression de tout rayonnement parasite. Afin d'obtenir un support d'enceinte acoustique stable dimension- nellement dans le temps, tout en restant abordable au niveau prix, on mélange les charges minérales avec un liant de type résine polyuréthane qui résulte de l'association de deux produits non cellulaires isocyanate et polyol qui sont en quantités sensiblement égales dans le mélange. Le mélange moulé des matières minérales et synthétiques citées cidessus, complétées d'un déshumîdifîcateur, et éventuellement, d'une pâte colorante, permet l'obtention d'un support d'enceinte acoustique très rigide, qui ne rayonne pas. D'autres caractéristiques et avantages de l'invention apparaitront encore à la lecture de la description bataillée qui suit en égard aux dessins ci-annesés, lesquels description et dessins sont donnés, bien entendu, surtout à titre d'indication. La figure 1 représente une vue en perspective d'un sup port d'enceinte acoustique; la figure 2 représente une coupe transversale du support d'enceinte acoustique re présenté à la figure 1. Se proposant par exemple de réaliser un support acoustique conformément aux figures 1 et 2, on prépare un mélange dont la composition finale en X en masse est de préférence la suivante: polyol : 19,50 % isocyanate : 19,50 % déshumidificateur : 0,40 % carbonate de calcium (granulométrie moyenne égale à 525 Um) : 35 carbonate de calcium (granulométrie moyenne égale à 130 m): 25,6 % Une pâte colorante correspondant à environ 1% du mélange peut éventuellement être ajoutée au moment de la préparation du mélange et permet ainsi l'obtention d'une coloration choisie du support d'enceinte acoustique. Le mélange obtenu présente une densité égale à 1,70. Bien entendu, si l'on fait varier la composition du mélange, notamment en remplaçant le,carbonate de calcium de granulométrie moyenne égale à 130 zm par de la poudre de granit ou de silice ou de marbre ou de quartz dont les granulométries sont semblables, on obtient un mélange final dont la densité varie entre 1,6 et 2,2 selon la charge minérale utilisée. Dans un mode de realisation préféré de l'invention1 le mélange est versé dans deux moules de type poinçon-matrice, se rigidifie et constitue le corps d > un support acoustique et, plus particulièrement, d'une enceinte acoustique de type baffle telle que représentee aux figures 1 et 2. L'enceinte se presente sous la forme generale d'un corps tubulaire dont la section transversale affecte la forme d'une goutte d'eau, la façade 1 portant le ou les haut-par- leurs correspondant sensiblement a la section la pl:s large de la goutte d'eau, la pointe 2 de cette goutte d'eau étant située à l'opposé de la façade 1 portant le ou les haut-parleurs. Tel que représenté dans la figure 2, les parois internes 3 et externes 4 sont monoblocs, mais les parois externes 4 pourraient également posséder toute autre forme, notamment une forme parallélépipédi- que, les parois internes 3 conservant elles leur forme de goutte d'eau. L'architecture en goutte d'eau des parois internes 3 permet l'écoulement des ondes, favorise la rigidité, et diminue la formation d'ondes stationnaires à l'intérieur de la coque de l'enceinte. Il est bien évident que l'invention ne se limite pas à la forme de réalisation proposée dans les figures 1 et 2, mais englobe au contraire tout support d'enceinte acoustique tel que boîtier, coffret, piètement, etc, du type constitué d'un mélange décrit cidessus. REVENDICATIONS l. Support d'enceinte accoustique tel que boitier, coffret, piete- nient, etc, du type constitué d'un mélange moulé de matières minérales et de matières syn;hxtiques, caractérisé en ce que lesdites matières minérales comprennent au moins deux constituants de granulométries moyennes différentes dans un rapport sensiblement constant, voisin de 4. 2. Support d'enceinte acoustique du ::ype constitué d'un mélange moulé de matières minérales et de matières synthétiques selon la revendication 1, caractérisé en ce que le premier constituant desdites matières minérales, qui est de préférence du carbonate de calcium, présente une granulométrie comprise entre 350 et 700 m. 3. Support d'enceinte acoustique du type constitué d'un mélange moulé de matières minérales et de matières synthétiques selon l'une des revendications I et 2, caractérise en ce que le second constItuant desdites matières minérales a une granulométrie comprise entre 50 et 300 m, de préfé reee une granulométri moyenne égale à 130 pm. 4. Support d'enceinte acoustique du type constitué d'un mélange moulé de matières minérales et de matières synthétiques selon l'une des revendications 1 à 3, caractérisé en ce aue le second constituant desdites matières minérales est une poudre de carbonate de calcium ou une poudre de granit ou une potdre de quartz ou une poudre de marbre ou une poudre de silice. 5. Support d'enceinte acoustique du type constitué d'un mélange moulé de matières minérales et de matières synthétiques selon l'u- ne des revendications 1 à , caractérIsé en ce que les charges minérales sont liées par un liant de tpe résine de pol-ut hane qui résulte de l'association e aeux produits non cellulaires à savoir, l'isocyanate et le po polyol, qui sont en quantité pratiquement égale dans le mélange. 6. Support d'enceinte acoustique du type constitué d'un mélange moulé de matières minérales et de matières synthétiques selon l'une des revendications 1 à 5, caractérisé en ce que la composition finale du mélange en % en masse est la suivante: polyol : 19,50 % isocyanate : 19,50 % déshumidificateur : O,dO % carbonate de calcium (granulométrie moyenne égale à 525 pm) : 35 carbonate de calcium (granulométrie moyenne égale à 130 ssm} : 25,6 % 7. Support d'enceinte acoustique du type constitué d'un mélange moulé de matières minérales et de matières ss-nthetiques selon l'une des revendications 1 à 6, caractérisé en ce que le mélange présente une densité finale comprise entre 1,6 et 2,2. 8. Support d'enceinte acoustique du type constitué d'un mélange moulé de matières minérales et de matières synthétiques selon l'une des revendications 1 à 7, caractérisé en ce qu'une pâte colorée est additionnée au mélange en vue d'obtenir la teinte désirée. 9. Support d'enceinte acoustique du type constitué d'un mélange moulé de matières minérales et de matières synthétiques selon l'une des revendications 1 à 8, caractérisé en ce le mélange est le constituant unique et fondamental de la coque et de la partie frontale d'une enceinte acoustique de type baffle qui se présente sous la forme génerale d'un corps tubulaire dont la section transversale intérieure affecte la forme d'une goutte d'eau, la façade (1) portant le ou les haut-par leurs correspondant sensiblement à la rection la plus large de la goutte d'eau, la pointe t} de cette goutte d'eau tant située à l'opposé de la façade (1) portant le ou les haut-parleurs.